РАСТЯЖИМОЕ ТРИКОТАЖНОЕ ПОЛОТНО И ОДЕЖДА
STRETCHABLE KNITTED FABRIC AND CLOTHING

Область технического применения изобретения
Настоящим изобретением созданы: растяжимое трикотажное полотно, содержащее эластичную нить, температура которого мгновенно повышается при растяжении; и термоодежда, в которой используют это трикотажное полотно.
Предпосылки к созданию изобретения
Обычно одежда, изготовленная из материала, содержащего введенное в него волокно, генерирующее тепло гигроскопически, например, целлюлозное волокно, способное генерировать тепло при постепенном выделении пота телом человека, носящего эту одежду, известна как одежда, в которой повышается температура во время носки, как, например, термоодежда (см., например, Патентный документ 1). Однако, когда количество влаги, поглощенной волокном, достигает уровня насыщения, волокно, генерирующее тепло гигроскопически, больше не генерирует тепло, и не только время генерирования тепла является непродолжительным, но также после того, как количество поглощенной влаги достигает уровня насыщения, потребитель может ощущать холод из-за присутствия воды в волокне. Кроме того, известны генерирующие тепло материалы и генерирующие тепло предметы одежды, в которых используют другие способы, отличающиеся от генерирования тепла посредством поглощения влаги, например, способ введения в одежду нагревателя, например, нагревательного элемента в виде полотна или нагревательного элемента в виде ленты, но в этих случаях тепло генерируют посредством электричества, предмет одежды является тяжелым, и для этого требуется использовать электрод, в результате чего при носке такого предмета одежды затрудняется плавное движение.
Таким образом, установлено, что никакой другой одежды, при носке которой повышается температура и которая является удобной и легкой, кроме одежды, в которой тепло генерируется гигроскопически, не обнаружено, но материал, генерирующий тепло гигроскопически, обладает ограниченной способностью поглощения влаги и, таким образом, ограничена его возможность генерирования тепла гигроскопически. Таким образом, удобная и легкая одежда, способная постоянно генерировать тепло во время носки, не обнаружена.
Материалы, использованные при экспертизе заявки
Патентный документ
Патентный документ 1: японская нерассмотренная патентная публикация №2003-227043.
Краткое описание изобретения
Проблемы, подлежащие решению посредством использования изобретения
Целью настоящего изобретения является создание растяжимого трикотажного полотна, при использовании которого (если трикотажное полотно содержит эластичную нить) температура мгновенно повышается при его растяжении, и посредством повторения растяжения трикотажного полотна и усадки, тепло постоянно генерируется при растяжении. Другой целью настоящего изобретения является создание продукции, получаемой посредством вшивания растяжимого трикотажного полотна в предметы женского туалета, спортивной одежды и т.п., и ожидается, что при ее использовании обеспечивается сохранение тепла, предотвращение нанесения вреда из-за нагрева мышцы или сустава в области растяжения и проявление эффекта сжигания жира.
Средства для решения проблем
В результате интенсивных исследований для достижения описанных выше целей авторами настоящего изобретения было установлено, что цели могут быть достигнуты посредством использования растяжимого трикотажного полотна, состоящего из неэластичной нити и эластичной нити, в котором повышение температуры в результате мгновенного генерирования тепла при растяжении на 100% составляет 1,0°C или более. Настоящее изобретение осуществлено на основании этого открытия.
Это означает, что настоящее изобретение заключается в следующем:
(1) Создано растяжимое трикотажное полотно, содержащее неэластичную нить и эластичную нить, в котором повышение температуры в результате мгновенного генерирования тепла при растяжении на 100%, по меньшей мере, в одном из направлений, в основном или уточном направлении, трикотажного полотна составляет 1,0°C или более.
2
(2) Создано растяжимое трикотажное полотно по п.(1), описанное выше, в котором содержание эластичной нити составляет 40 г/м или более, а сила трикотажного полотна, растянутого на 95%, по меньшей мере, в одном из направлений: в основном или уточном направлении, трикотажного полотна при измерении согласно следующей методике, составляет 2,5 Н или более:
Методика измерения силы трикотажного полотна, растянутого на 95%:
трикотажное полотно в состоянии, когда оно растянуто на 30% от первоначальной длины, закрепляют на машине для испытаний на растяжение, считая, что величина усилия при этом составляет 0 Н, величину усилия (Н) при дальнейшем растяжении на 50% от длины в закрепленном состоянии (растянутого на 95% от всей первоначальной длины трикотажного полотна) измеряют и принимают за силу трикотажного полотна, растянутого на 95%.
(3) Создано растяжимое трикотажное полотно по п.1 или 2, описанное выше, у которого отношение (Lb/La), где La - длина, полученная посредством сложения длины платинной петли из эластичной нити и длины игольной петли из неэластичной нити в одной единице вязаной структуры, когда трикотажное полотно растянуто на 30% в обоих направлениях: в основном и уточном направлениях, а Lb - длина, полученная посредством сложения длины платинной петли из эластичной нити и длины игольной петли из неэластичной нити в одной единице вязаной структуры, когда трикотажное полотно дополнительно растянуто в любом одном из направлений, в основном или уточном направлении, до 50%, удовлетворяет следующей формуле (1):
1,2≤Lb/La≤1,8. (1)
2
(4) Создано растяжимое трикотажное полотно по любому одному из пп.1-3, описанное выше, в котором индекс генерирования тепла при растяжении, представленный следующей формулой, составляет от 0,5 до 4,0, где индекс генерирования тепла при растяжении равен массе эластичной нити, умноженной на силу трикотажного полотна, растянутого на 95%, деленной на относительное удлинение трикотажного полотна, где масса эластичной нити - это масса эластичной нити в единице площади трикотажного полотна (г/м); сила трикотажного полотна, растянутого на 95%, - это сила (Н) трикотажного полотна, растянутого на 95% при измерении посредством методики, представленной выше; а относительное удлинение трикотажного полотна - это относительное удлинение (%) трикотажного полотна под нагрузкой, составляющей 9,8 Н/ 2,5 см (на полоску испытываемого трикотажного полотна шириной 2,5 см).
(5) Создано растяжимое трикотажное полотно по любому одному из пп.1-4, описанное выше, где относительное удлинение трикотажного полотна в направлении, вызвавшем генерирование тепла при растяжении, составляет от 70% до 200%, а сумма относительных удлинений в основном и уточном направлениях трикотажного полотна составляет от 170% до 450% под нагрузкой, составляющей 9,8 Н.
(6) Создано растяжимое трикотажное полотно по любому одному из пп.1-5, описанное выше, в котором, по меньшей мере, часть эластичной нити сформирована в виде петельной структуры.
(7) Создано растяжимое трикотажное полотно по любому одному из пп.1-6, описанное выше, в котором эластичные нити скреплены друг с другом в местах перекрещивания эластичных нитей.
(8) Создано растяжимое трикотажное полотно по любому одному из пп.1-7, описанное выше, в котором сила эластичной нити, растянутой на 100%, составляет от 0,04 сН/дтекс до 0,20 сН/дтекс.
(9) Создана одежда, полученная посредством использования растяжимого трикотажного полотна по любому одному из пп.1-8, описанного выше, которое плотно прилегает к телу для покрывания, по меньшей мере, области сустава.
(10) Создана одежда по п.9, описанная выше, представляющая, по меньшей мере, один вид, выбранный из: предмета одежды для нижней части тела, предмета одежды для верхней части тела, предмета одежды для ног, поддерживающего элемента и перчаток.
Эффекты изобретения
Предметы одежды, в которых используют растяжимое трикотажное полотно согласно настоящему изобретению, являются теплыми и очень хорошо сохраняют тепло благодаря повышению температуры на 1°C или более в результате генерирования тепла трикотажным полотном при сгибании или распрямлении колен или рук, и в то же самое время обладают способностью предотвращения нанесения вреда посредством нагрева мышцы в области растяжения, а также обладают способностью сжигания жира. Кроме того, при носке предмет одежды во время выполнения упражнений зимой может быть предотвращено снижение температуры мышц благодаря генерированию тепла и, в свою очередь, можно ожидать, что предотвращается снижение атлетической функции из-за снижения температуры мышц и предотвращается и облегчается боль при повреждении, например, боль в колене. Кроме того, может быть сформирован предмет одежды, стойкий к потере его формы во время носки и стирки. Что касается потери формы во время носки и стирки, то изменение размеров в результате стирки оценивают в соответствии с методикой, описанной в японском промышленном стандарте JIS L0217 103, и если изменение размеров в результате стирки составляет 3,0% или менее в обоих направлениях, в основном и уточном направлениях, то считают, что предмет одежды обладает стойкостью к потере формы во время носки и стирки.
Краткое описание чертежей
На фиг. 1 показан вид трикотажного полотна для пояснения методики измерения длины игольной петли из неэластичной нити и длины платинной петли из эластичной нити.
Способ осуществления изобретения
Настоящее изобретение описано подробно ниже.
Растяжимое трикотажное полотно согласно настоящему изобретению состоит из неэластичной нити и эластичной нити, и его изготавливают на основовязальной машине или кругловязальной машине, и оно отличается тем, что повышение его температуры в результате мгновенного генерирования тепла при растяжении на 100% (в дальнейшем этот фактор выражается словами «генерирование тепла при растяжении»), по меньшей мере, в любом одном из направлений, в основном или уточном направлении, трикотажного полотна составляет 1,0°C или более.
Под повышением температуры в результате мгновенного генерирования тепла, при использовании в настоящем изобретении, понимают величину, вычисляемую как разность между температурой трикотажного полотна до начала испытания посредством измерения максимальной температуры трикотажного полотна, и температурой во время осуществления повторяемых 100 раз циклов растяжения/усадки, где один цикл растяжения/усадки является операцией, заключающейся в растяжении растяжимого трикотажного полотна на 100% и в последующем восстановлении трикотажного полотна до первоначальной длины при условии исключения сообщения энергии извне, а только за счет растяжения/усадки.
Если во время 100% растяжения/усадки или непосредственно после завершения 100 циклов растяжения/усадки температура трикотажного полотна становится выше температуры трикотажного полотна до начала испытаний, то это указывает на то, что имеет место мгновенное генерирование тепла. Повышение температуры растяжимого трикотажного полотна согласно настоящему изобретению в результате мгновенного генерирования тепла, измеренной согласно этой методике, должно составлять 1,0°C или более. Если повышение температуры в результате мгновенного генерирования тепла составляет меньше 1,0°C, то потребитель вряд ли может почувствовать генерирование тепла, и цель настоящего изобретения может быть не достигнута. Повышение температуры в результате мгновенного генерирования тепла предпочтительно составляет 1,5°C или более, более предпочтительно - 2,0°C или более. Если повышение температуры в результате мгновенного генерирования тепла выше, то потребитель чувствует себя более комфортно, и верхний предел не особенно ограничен до тех пор, пока температура не оказывает пагубного воздействия на тело человека, но если содержание эластичного волокна слишком сильно увеличено для повышения температуры в результате мгновенного генерирования тепла, то трикотажное полотно, введенное в предмет одежды, развивает большую силу и затрудняет плавное движение. Таким образом, повышение температуры в результате мгновенного генерирования тепла предпочтительно составляет 10°C или менее. Также может быть достаточным, если повышение температуры в результате мгновенного генерирования тепла при растяжении на 100%, по меньшей мере, в одном из направлений, в основном или уточном направлении, трикотажного полотна составляет 1,0°C или более, и в случае, если трикотажное полотно, в котором повышение температуры в результате мгновенного генерирования тепла в обоих направлениях, в основном и уточном направлениях, трикотажного полотна составляет 1,0°C или более, направление раскроя при пришивании его к предмету одежды можно не принимать в расчет, но в случае, если трикотажное полотно, в котором повышение температуры в результате мгновенного генерирования тепла происходит только в одном направлении, то направление, в котором происходит особенно большое растяжение кожи в месте расположения сустава тела человека, то полотно располагают таким образом, чтобы оно было согласовано с направлением, в котором мгновенное генерирование тепла трикотажного полотна больше, в результате чего может быть изготовлен предмет одежды, сохраняющий тепло во время атлетической активности.
Между прочим, измерение температуры в результате генерирования тепла более конкретно описано в Примерах.
При использовании обычного трикотажного полотна, содержащего эластичную нить, обеспечиваются комфортная посадка и комфортное ощущение во время носки предмета одежды благодаря приданию растяжимости трикотажному полотну и, в свою очередь, обеспечивается возможность получения тонкого и эстетически привлекательного предмета одежды или улучшения атлетической функции. С другой стороны, согласно настоящему изобретению получают трикотажное полотно, понуждаемое к генерированию тепла посредством растяжения/усадки, и это трикотажное полотно является продукцией, основанной на идее, что она совершенно отличается от обычной продукции. Для достижения повышения температуры в результате мгновенного генерирования тепла на 1°C или более при растяжении на 100%, важными факторами для эффективного проявления генерирования тепла при растяжении являются: содержание эластичной нити, структура трикотажного полотна, например, сила и структура петель трикотажного полотна, и способ изготовления трикотажного полотна. Растяжимое трикотажное полотно, при использовании которого достигается повышение температуры в результате мгновенного генерирования тепла на 1°C или более при растяжении на 100%, впервые получено посредством применения настоящего изобретения, и при носке в качестве одежды, даже при небольшом растяжении на 30%-50%, т.е. при растяжении, соответствующем растяжению сустава тела человека во время носки, сопровождается большим выделением тепла, что позволяет реализовать генерирование тепла во время носки.
2
2
2
2
Для достижения повышения температуры на 1°C или более в результате мгновенного генерирования тепла при растяжении на 100% в растяжимое трикотажное полотно согласно настоящему изобретению предпочтительно вводят 40 г/м или более эластичной нити, а если вводят большее количество эластичной нити, то повышение температуры в результате генерирования тепла становится большим. Более предпочтительное содержание эластичной нити составляет 50 г/м или более, еще более предпочтительное - 55 г/м или более. Однако, если содержание эластичной нити слишком большое, то масса трикотажного полотна увеличивается или трикотажное полотно развивает большую силу, что затрудняет плавное движение, когда полотно введено в предмет одежды. Таким образом, содержание эластичной нити предпочтительно составляет 200 г/м или менее.
Соотношение количества эластичной нити и неэластичной нити в трикотажном полотне не особенно ограничено, но доля (соотношение компонентов) эластичной нити составляет предпочтительно от 20% до 65%, более предпочтительно - от 25% до 60%, еще более предпочтительно - от 30% до 55%. Если доля эластичной нити превышает 65%, то закрепление красителя может ухудшиться или трикотажное полотно может обладать недостаточной прочностью, тогда как, если доля эластичной нити составляет меньше 20%, то не может быть проявлено адекватное генерирование тепла при растяжении.
В растяжимом трикотажном полотне согласно настоящему изобретению эффекты, достигаемые при использовании настоящего изобретения, проявляются не только за счет описанного выше содержания эластичной нити, и важно, чтобы эластичную нить эффективно растягивали посредством воздействия во время носки в виде одежды. Это означает, что в обычном трикотажном полотне, содержащем эластичную нить, эластичная нить извита или изогнута в трикотажном полотне, и когда трикотажное полотно растягивают, то извитую или изогнутую эластичную нить распрямляют. Кроме того, происходит скольжение петель в месте перекрещивания игольной петли и платинной петли, и игольная петля или платинная петля уменьшаются в зависимости от направления растяжения, т.е. происходит деформация петель, в то время как не происходит изменение длины игольной петли и платинной петли. После такого изменения эластичная нить является растянутой, и, таким образом, эта структура очень неэффективна для генерирования тепла при растяжении, где последнее является целью настоящего изобретения.
С другой стороны, в растяжимом трикотажном полотне согласно настоящему изобретению извитость или изогнутость эластичной нити в трикотажном полотне очень небольшие, и растяжение трикотажного полотна ведет в результате к эффективному растяжению эластичной нити, и трикотажное полотно проявляет высокую степень генерирования тепла при растяжении. Эта структурная разница между обычным трикотажным полотном и растяжимым трикотажным полотном согласно настоящему изобретению может быть выявлена согласно следующей методике.
Это означает, что длину, полученную посредством сложения длины платинной петли из эластичной нити и длины игольной петли из неэластичной нити в одной единице вязаной структуры, когда трикотажное полотно растянуто на 30% в обоих направлениях, в основном и уточном направлениях, принимают за La. Кроме того, длину, полученную посредством сложения длины платинной петли из эластичной нити и длины игольной петли из неэластичной нити в одной единице вязаной структуры, когда трикотажное полотно дополнительно растянуто на 50% в любом одном из направлений, в основном или уточном направлении, принимают за Lb. Для получения трикотажного полотна, проявляющего генерирование большого количества тепла при растяжении, La и Lb предпочтительно удовлетворяют неравенству 1,2≤Lb/La≤1,8. Отношение Lb/La можно регулировать таким образом, чтобы оно попадало в этот диапазон посредством регулирования вязаной структуры или условий на этапе крашения. Если отношение Lb/La находится в диапазоне, представленном выше, то трикотажное полотно при растяжении генерирует тепло без ухудшения ощущений при носке. Если отношение Lb/La составляет меньше 1,2, то относительное удлинение эластичной нити в трикотажном полотне небольшое, и, в свою очередь, повышение температуры в результате генерирования тепла при растяжении получается настолько низким, что не проявляется способность к реализации генерирования тепла. Кроме того, растяжение и восстановление после растяжения эластичной нити происходят плохо, делая невозможным восстановление растянутого трикотажного полотна, и трикотажное полотно оказывается склонным к волнообразованию и потере его формы. Также если отношение превышает 1,8, то сила эластичной нити становится слишком большой, и сформированный предмет одежды не только трудно носить, или при его носке затрудняется плавное движение, но также трикотажное полотно в большой степени деформируется, что вызывает слишком большую деформацию неэластичной нити в сочетании с эластичной нитью, в результате чего ухудшаются растяжение и восстановление после растяжения, и трикотажное полотно, подвергнутое растяжению, которому предоставлена возможность релаксации, может приобрести волнообразную форму, или могут измениться его размеры в результате стирки, может повыситься возможность потери формы. Соответственно La и Lb предпочтительно удовлетворяют неравенству 1,2≤Lb/La≤1,8, более предпочтительно - удовлетворяют неравенству 1,3≤Lb/La≤1,7. При удовлетворении этих условий может быть сформирован предмет одежды, способный генерировать тепло при растяжении и защищенный от потери его формы во время носки, а также во время стирки.
Согласно настоящему изобретению La и Lb определяют, измеряя длину платинной петли из эластичной нити и длину игольной петли из неэластичной нити в одной единице вязаной структуры согласно следующей методике, используя увеличенное изображение на фотографии, снятой со стороны игольных петель (изнаночная сторона) трикотажного полотна. Обычно длину игольной петли из эластичной нити также предпочтительно измеряют, но игольная петля из эластичной нити часто покрыта неэластичной нитью, и длину петли сложно измерить. Соответственно выбирают часть, где игольная петля из эластичной нити скрыта под игольной петлей из неэластичной нити, существование которой может быть подтверждено, и посредством измерения длины игольной петли из неэластичной нити, которая перемещается так же, как перемещается и эластичная нить во время растяжения, полученную величину изменения используют в качестве замещающей величины изменения длины игольной петли из эластичной нити из-за растяжения трикотажного полотна. Конечно, часть, где игольная петля из эластичной нити скрыта под неэластичной нитью, отсутствует, и ее не выбирают как часть, увеличенное изображение которой фотографируют.
Методика измерения каждой длины петли описана ниже со ссылками на фиг. 1. Трикотажное полотно растягивают на 30% в обоих направлениях, в основном и уточном направлениях, и в этом состоянии трикотажное полотно в увеличенном масштабе обозревают со стороны игольных петель. Как показано на фиг. 1, две самые нижние части обозреваемой игольной петли с обеих нижних сторон игольной петли из неэластичной нити обозначены как начальная точка 2 (кружок) и конечная точка 3 (кружок), соответственно, и длину петли от начальной точки 2 до конечной точки 3 измеряют и принимают за длину игольной петли (1) из неэластичной нити. Что касается платинной петли (см. фиг. 1), то эластичную нить между игольной петлей и игольной петлей, которая видна в виде двух полосок, выбирают и обозначают оба конца эластичной нити как начальную точку 5 (кружок) и конечную точку 6 (кружок), длину между ними измеряют и принимают за длину платинной петли (4) из эластичной нити.
Например, в случае использования кругового вязания или покрывной нити, в которой эластичная нить покрыта неэластичной нитью, длину эластичной нити измеряют посредством оценки места, где расположена эластичная нить. В этом случае длину измеряют, считая, что эластичная нить в части, покрытой неэластичной нитью, присутствует в виде линии. Также, когда платинная петля из эластичной нити проходит поперек двух или большего числа полосок в основовязаной структуре в виде рубчика или в кругловязаной структуре в виде репса, платинную петлю в части, скрытой в игольной петле, находящейся в середине платинной петли, не измеряют, но измеряют длину только платинной петли, обозреваемой с поверхности, и сумму длин платинных петель в соответствующих палочках принимают за длину платинной петли (4).
Длину эластичной нити и неэластичной нити в центральной части по ширине измеряют как длину пучка волокон. После выполнения соответствующих измерений длину платинной петли (4) из эластичной нити прибавляют к длине игольной петли (1) из неэластичной нити и определяют сумму длин петель в одной единице вязаной структуры, и обозначают как La. Затем трикотажное полотно дополнительно растягивают на 50% в основном или уточном направлении, и сумму длин петель в одной единице вязаной структуры определяют аналогичным образом и обозначают как Lb. Эти измерения осуществляют в обоих направлениях, в основном направлении и в уточном направлении, и этого может быть достаточно, если обеспечивается неравенство 1,2≤Lb/La≤1,8 в любом одном направлении при растяжении в основном направлении и растяжении в уточном направлении. Между прочим, в случае трикотажного полотна, растяжимого только в одном направлении, измерение осуществляют только в растяжимом направлении, и полученную величину принимают за длину петли.
Между прочим, при измерениях La и Lb длину определяют с точностью, по меньшей мере, до двух знаков после запятой десятичной дроби, как длину каждой петли, а среднюю длину определяют, произведя измерения в 10 случайно выбранных частях. Принимая за основу среднюю длину, вычисляют отношение Lb/La и регулируют так, чтобы оно попадало в диапазон неравенства 1,2≤Lb/La≤1,8 посредством округления второго знака после запятой десятичной дроби.
Также под одной единицей вязаной структуры понимают одну единицу, повторяющуюся в структуре, состоящую из игольной петли и платинной петли, и, например, в основовязаной структуре «денби» сумма одной длины игольной петли и одной длины платинной петли представляет одну единицу вязаной структуры. Кроме того, в случае кругового вязания, где кулирование и прессование повторяются в направлении петельного столбика, для игольной петли сумма одной гладьевой петли и одной прессовой петли представляет одну единицу игольной петли, и длина, полученная посредством добавления двух платинных петель, представляет La или Lb. Между прочим, в случае, когда вязаная структура является репсовой структурой (пропущенная петля), ширину игольной петли из неэластичной нити принимают за длину игольной петли репсовой структуры.
В общем, когда трикотажное полотно растягивают на 50% в основном направлении, то главным образом растягиваются игольные петли, а платинные петли растягиваются немного. С другой стороны, при растяжении на 50% в уточном направлении, главным образом, растягиваются платинные петли, а игольные петли растягиваются немного. Таким образом, для генерирования тепла во время растяжения игольные петли вносят больший вклад при растяжении в основном направлении, и наоборот, платинные петли вносит больший вклад при растяжении в уточном направлении. Принимая во внимание только эти петли при выделении только некоторого изменения игольной петли при измерении La и Lb, изменение игольной петли при растяжении на 50% в основном направлении предпочтительно составляет от 1,2 раза до 1,7 раза в сравнении с предварительным растяжением, а изменение платинной петли при растяжении на 50% в уточном направлении предпочтительно составляет от 1,8 раза до 4,0 раз в сравнении с предварительным растяжением. Между прочим, в этом случае, изменение становится больше, чем растяжение трикотажного полотна, так как, хотя платинная петля естественно удлиняется при растяжении в растяжимом трикотажном полотне согласно настоящему изобретению, часть игольной петли прочно зафиксирована во многих случаях даже при растяжении, из-за чего затруднено растяжение части игольной петли в уточном направлении, а платинная петля удлиняется соответственно в большей степени, чем растягивают трикотажное полотно, в результате чего изменение платинной петли становится больше растяжения трикотажного полотна.
В растяжимом трикотажном полотне согласно настоящему изобретению изменением длины петли можно отрегулировать отношение Lb/La таким образом, чтобы его величина попадала в диапазон 1,2≤Lb/La≤1,8 посредством уменьшения изогнутости или извитости эластичной нити посредством изменения глубины кулирования (плотности трикотажного полотна) или формы платины и регулирования количества подаваемой нити и, кроме того, посредством регулирования плотности, особенно в процессе крашения. Более конкретно, плотность кругловязаного или основовязаного (трикотажного) сурового полотна увеличивается в большой степени во время крашения, при этом плотность обычно увеличивается приблизительно в 1,3-1,8 раза в сравнении с плотностью в суровом состоянии. Это делают потому, что основной целью при обработке обычного трикотажного полотна, содержащего эластичную нить, является придание ему растяжимости, и посредством увеличения плотности в такой степени получают трикотажное полотно, обладающее хорошей растяжимостью. С другой стороны, назначением растяжимого трикотажного полотна согласно настоящему изобретению является генерирование тепла при растяжении, и эластичная нить в трикотажном полотне должна быть эффективно растянута во время растяжения трикотажного полотна. Таким образом, трикотажное полотно после крашения предпочтительно подвергают отделке для того, чтобы его плотность была почти такой же, как у сурового полотна, чтобы эластичная нить в окрашенной и отделанной вязаной нити могла быть по существу в распрямленном состоянии, и особенно - при предварительной стабилизации, плотность можно регулировать таким образом, чтобы она стала такой же, как у сурового полотна.
В растяжимом трикотажном полотне согласно настоящему изобретению действие силы при дополнительном растяжении трикотажного полотна большое, и сила трикотажного полотна в растянутом состоянии, соответствующем состоянию во время носки, предпочтительно попадает в особый диапазон. Более конкретно, трикотажное полотно растягивают приблизительно на 30% во время носки, и от этого растянутого состояния дополнительно растягивают приблизительно на 50% посредством действия после носки, и, таким образом, сила трикотажного полотна, растянутого на 95%, по меньшей мере, в одном из направлений, в основном или уточном направлении, трикотажного полотна при измерении согласно следующей методике предпочтительно составляет от 2,5 Н до 8,0 Н, более предпочтительно - от 2,5 Н до 7,0 Н, еще более предпочтительно - от 3,0 Н до 6,0 Н.
Силу трикотажного полотна, растянутого на 95%, измеряют согласно следующей методике:
(i) трикотажное полотно в состоянии, когда оно растянуто на 30% от первоначальной длины, закрепляют на машине для испытаний на растяжение, и величину усилия здесь принимают за 0 (ноль) Н, и
(ii) величину усилия (Н) при дальнейшем растяжении на 50% от длины при закреплении на машине для испытаний на растяжение (о чем сказано выше) (растягивают в сумме на 95% от первоначальной длины трикотажного полотна) измеряют и принимают за силу трикотажного полотна, растянутого на 95%.
Если сила трикотажного полотна, растянутого на 95%, составляет меньше 2,5 Н, то трикотажное полотно может иметь облегченное плавное движение, но оно генерирует немного тепла при растяжении, тогда как, если сила трикотажного полотна слишком большая, то потребитель может испытывать затруднения в выполнении плавного движения. В частности, если сила превышает 7,0 Н, то растяжимость полотна плохая, и из него может быть выработана неудобная одежда, вызывающая ощущение тугого обтягивания во время носки. Таким образом, сила трикотажного полотна, растянутого на 95% в направлении, в котором происходит генерирование тепла при растяжении, предпочтительно составляет от 2,5 Н до 7,0 Н. Между прочим, в обоих направлениях: в основном и уточном направлениях, трикотажного полотна сила трикотажного полотна, растянутого на 95%, предпочтительно составляет от 2,5 Н до 7,0 Н, но может быть достаточным, чтобы сила трикотажного полотна, растянутого на 95% в любом направлении, в основном или уточном направлении, трикотажного полотна составляла от 2,5 Н до 7,0 Н. В случае использования трикотажного полотна, сила которого отличается при растяжении в основном направлении и в уточном направлении, при пришивании, например, к предметам одежды для нижней части тела в виде леггинсов длиной до лодыжек, когда пришивание осуществляют посредством расположения трикотажного полотна таким образом, чтобы направление, в котором сила полотна больше, совпадало с направлением, в котором в леггинсы вдевают ноги, действенность настоящего изобретения легко проявляется. Между прочим, измерение силы трикотажного полотна осуществляют согласно методике, описанной в Примерах.
В растяжимом трикотажном полотне согласно настоящему изобретению силу можно частично варьировать для обеспечения возможности смешанного распределения части, обладающей большой силой, и части, обладающей малой силой, согласно рисунку в виде точек, линий, кривых или в виде другого рисунка, посредством изменения структуры вязаного полотна или используемой нити, или посредством нанесения смолы в виде рисунка способом печати и т.п. В этом случае может быть достаточным, если даже часть трикотажного полотна удовлетворяет исполнению, представленному выше. Например, в вязаном полотне, обладающем большой силой, когда сила трикотажного полотна, растянутого на 95%, составляет около 8Н, которое, вероятно, препятствует выполнению плавного движения во время носки в виде предмета одежды и т.п., можно создать только часть, которая должна генерировать тепло при растяжении, например, наколенник, таким образом, чтобы он обладал большой силой, но чтобы другие части обладали небольшой силой, которые генерировали бы немного тепла, но хорошо растягивались.
Между прочим, когда силу при растяжении полотна на 95% измеряют как силу трикотажного полотна, генерирование тепла при растяжении измеряют при растяжении на 100%, и это кажется противоречием, но причина, согласно которой растяжение на 100% используют для измерения генерирования тепла при растяжении, заключается в обеспечении возможности лучшего понимания достижения эффекта генерирования тепла при растяжении.
В результате проведения большого объема исследований, касающихся генерирования тепла растяжимым трикотажным полотном согласно настоящему изобретению, было установлено, что генерирование тепла в большой степени зависит от индекса генерирования тепла при растяжении, представленного следующей формулой. Это означает, что, когда индекс генерирования тепла при растяжении, представленный следующей формулой, составляет от 0,5 до 4,0, трикотажное полотно, полученное согласно настоящему изобретению, способно успешно генерировать тепло при растяжении.
Индекс генерирования тепла при растяжении равен массе эластичной нити, умноженной на силу трикотажного полотна, растянутого на 95%, деленной на относительное удлинение трикотажного полотна.
2
Масса эластичной нити - это масса (г/м) эластичной нити в единице площади трикотажного полотна; сила трикотажного полотна, растянутого на 95%, - это сила (Н) трикотажного полотна при измерении согласно методике, представленной выше; относительное удлинение трикотажного полотна - это относительное удлинение (%) трикотажного полотна под нагрузкой, составляющей 9,8 Н/2,5 см; и индекс генерирования тепла при растяжении вычисляют для каждого одного из направлений, основного или уточного направления. Индекс генерирования тепла при растяжении в основном направлении определяют, используя силу трикотажного полотна и относительного удлинения трикотажного полотна в основном направлении; а индекс генерирования тепла при растяжении в уточном направлении определяют аналогичным образом, используя силу трикотажного полотна и относительного удлинения трикотажного полотна в уточном направлении. Между прочим, в случае использования трикотажного полотна, растяжимого только в одном направлении, индекс генерирования тепла при растяжении определяют только для растяжимого направления.
Если индекс генерирования тепла при растяжении имеет большее значение, то температура в результате генерирования тепла при растяжении повышается, но если индекс генерирования тепла при растяжении превышает 4,0, то повышение температуры в результате генерирования тепла может быть высоким, но предмет одежды, вероятно, может препятствовать движению во время носки, тогда как, если индекс генерирования тепла при растяжении составляет меньше 0,5, то это означает, что сформировано трикотажное полотно, обладающее низкой способностью генерирования тепла при растяжении. Соответственно, проектирование трикотажного полотна и процесса крашения может быть осуществлено таким образом, чтобы индекс генерирования тепла при растяжении мог составлять от 0,5 до 4,0, предпочтительно - от 0,7 до 3.8. Индекс генерирования тепла при растяжении предпочтительно составляет от 0,5 до 4,0 в обоих направлениях, в основном и уточном направлениях, трикотажного полотна, но может быть достаточным, чтобы индекс генерирования тепла при растяжении в любом направлении, основном или уточном направлении, трикотажного полотна составлял от 0,5 до 4,0. Между прочим, индекс генерирования тепла при растяжении в Примерах настоящего изобретения означает величину в направлении, в котором температура в результате генерирования тепла при растяжении была выше.
Индекс генерирования тепла при растяжении можно регулировать таким образом, чтобы он составлял от 0,5 до 4,0, посредством регулирования соответствующих параметров, входящих в формулу, представленную выше. Увеличение величины индекса генерирования тепла при растяжении может быть достигнуто посредством регулирования одного условия или множества условий из трех условий: (1) увеличение массы эластичной нити; (2) увеличение силы трикотажного полотна и (3) уменьшение относительного удлинения трикотажного полотна. Способ увеличения массы эластичной нити включает, например, способ использования толстой эластичной нити; способ увеличения плотности трикотажного полотна посредством увеличения класса вязальной машин или уменьшения петли из эластичной нити; способ уплотнения вязаной структуры из эластичной нити, например, посредством использования двухигольного стежка в случае выработки переплетения трико или формирования структуры с использованием множества гребенок, например, репсовой структуры; способ выработки структуры посредством увеличения количества подаваемой эластичной нити (уменьшения вытяжки); и способ увеличения плотности посредством применения процесса выработки при усадке без растяжения трикотажного полотна во время процесса крашения. Также способ увеличения силы трикотажного полотна включает способ утолщения неэластичной нити и способ увеличения количества петель в вязаной структуре, в дополнение к упомянутым выше способам увеличения массы эластичной нити. Что касается вязаной структуры, например, в случае кругового вязания, то предпочтительно, чтобы прессовая петля, репсовая (пропущенная) петля или вставная структура были введены в трикотажное полотно, где большее количество таких петель ведет к повышению силы трикотажного полотна, и доля гладьевых петель в трикотажном полотне составляет от 30% до 70%. В случае основовязания сила трикотажного полотна может быть увеличена посредством использования переплетений «цепочка», «денби» или вводимой структуры, и во всех случаях менее растяжимая структура является эффективной. Также для увеличения силы трикотажного полотна может быть осуществлен, например, способ отделки полотна с обеспечением небольшого повышения плотности во время процесса крашения. Относительное удлинение трикотажного полотна может быть уменьшено тем же способом, что и увеличение силы трикотажного полотна. Индекс генерирования тепла при растяжении, составляющий от 0,5 до 4,0, может быть легко достигнут посредством увеличения массы эластичной нити, увеличения силы трикотажного полотна или уменьшения относительного удлинения трикотажного полотна, но все эти факторы плотно соотносятся, и, таким образом, если трикотажное полотно соответствующим образом проектируют так, чтобы оно обладало индексом генерирования тепла при растяжении, составляющим от 0,5 до 4,0, то получают трикотажное полотно, способное эффективно вызывать генерирование тепла при растяжении.
Кроме того, в растяжимом трикотажном полотне согласно настоящему изобретению сила эластичной нити, растянутой на 100% в трикотажном полотне при измерении с использованием методики, описанной ниже, предпочтительно составляет от 0,04 сН/дтекс до 0,20 сН/дтекс (санти-Ньютон = Н x 0,01). Сила эластичной нити в большой степени приводит к генерированию тепла при растяжении, и если сила эластичной нити составляет меньше 0,04 сН/дтекс, то не достигается достаточное генерирование тепла при растяжении; а если сила эластичной нити превышает 0,20 сН/дтекс, то трикотажное полотно становится труднорастяжимым, и когда оно пришито к предмету одежды, потребитель испытывает неудобство, заключающееся в препятствовании плавному движению. Соответственно сила эластичной нити составляет от 0,04 сН/дтекс до 0,20 сН/дтекс, предпочтительно - от 0,05 сН/дтекс до 0,18 сН/дтекс, более предпочтительно - от 0,10 сН/дтекс до 0,17 сН/дтекс.
Для измерения силы эластичной нити эластичную нить извлекают из трикотажного полотна и числовую величину, полученную посредством измерения силы при растяжении на 100% на машине марки Tensilon для испытаний на растяжение, и деления ее на линейную плотность нити, принимают за силу эластичной нити, но извлекаемая эластичная нить иногда является извитой, и в этом случае эластичную нить растягивают на машине марки Tensilon для испытаний на растяжение, и силу эластичной нити измеряют при растяжении нити на 100% от начального положения, в котором нагрузка составляет 0 (ноль) Н. Также для извлечения эластичной нити может быть применен способ распускания вязаного полотна и извлечения эластичной нити, способ разрезания неэластичной нити и извлечения эластичной нити из трикотажного полотна или способ расплавления неэластичной нити, чтобы осталась только эластичная нить, и извлечения эластичной нити, и после извлечения эластичной нити посредством использования этих способов, отдельно или в сочетании, измеряют силу эластичной нити. Между прочим, что касается линейной плотности эластичной нити, то извлеченную эластичную нить распрямляют посредством растяжения гофр и растягивают на машине для испытаний на растяжение, и после измерения длины и массы 10 эластичных нитей, когда нагрузка становится равной 0 (нулю), среднюю величину принимают за линейную плотность нити. Кроме того, в случае, когда эластичную нить невозможно извлечь из трикотажного полотна, например, из-за приваривания эластичных нитей друг к другу, вырезают только эластичную нить из 1 петельного столбика или 1 петельного ряда трикотажного полотна; игольные петли, непрерывно соединенные в направлении петельного ряда или петельного столбика, принимают за одно волокно (называемое петельным волокном); в этом состоянии линейную плотность петельного волокна (называемую линейной плотностью петли) определяют, исходя из измеренных величин длины и массы; и силу этого петельного волокна, растянутого на 100%, измеряют и используют взамен силы эластичной нити. Однако так как увеличение силы происходит благодаря переплетению петель, величину, полученную посредством корректирования измеренной силы согласно следующей формуле, принимают за силу эластичной нити.
Сила эластичной нити, которую невозможно извлечь, равна силе эластичной нити в переводе на петельное волокно на 1 полосу (1 петельный ряд), умноженной на 0,8 и деленной на линейную плотность петли.
Здесь, что касается линейной плотности петли из эластичной нити, то извлеченное петельное волокно из эластичной нити распрямляют посредством растяжения гофр и растягивают на машине для испытаний на растяжение, и после измерения длины и массы 10 петельных волокон, когда нагрузка становится равной 0 (нулю), среднюю величину принимают за линейную плотность петли.
Эластичная нить для использования в растяжимом трикотажном полотне согласно настоящему изобретению включает эластичную нить на полиуретановой основе и эластичную нить на основе простого и сложного полиэфира, но так как эластичная нить должна обладать описанной выше силой, то предпочтительной является полиуретановая эластичная нить. Среди прочих эластичная нить из полиуретан-мочевины, содержащая мягкий сегмент, состоящий из уретановой структуры, и жесткий сегмент, состоящий из мочевинной структуры, является предпочтительной.
Для получения эластичной нити, обладающей большой силой в трикотажном полотне, можно использовать способ увеличения молекулярной массы эластичной нити. Другие способы включают, например, способ добавления соединения уретан-мочевины, содержащего среднее количество соединительных единиц из мочевины, составляющее от 4 до 40 на молекулу, который осуществляют посредством взаимодействия азотосодержащего соединения, содержащего, по меньшей мере, один компонент, выбранный из: монофункционального амина из любого из аминов: первичного амина или вторичного амина, гидроксильной группы и третичного азота или гетероциклического азота с органическим диизоцианатом, описанных в японской нерассмотренной патентной публикации №2001-140127; соединения мочевины, полученного посредством взаимодействия азотосодержащего соединения, содержащего, по меньшей мере, одну бифункциональную аминовую группу, выбранную из первичного амина и вторичного амина, и содержащую, по меньшей мере, одну азотосодержащую группу, выбранную из третичного азота и гетероциклического азота, по меньшей мере, с одним соединением, выбранным из группы, состоящей из органического диизоцианата, моно- или диалкилмоноамина, алкилированного одноатомного спирта и органического моноизоцианата, описанных в японском патенте № 4343446; или полимера на основе полиакрилонитрила; полиуретана, оканчивающегося гидроксильной группой, полученного посредством взаимодействия смеси из низкомолекулярного диола и полимерного диола с органическим диизоцианатом, или coполимера стирола и малеинового ангидрида, описанных в японской нерассмотренной патентной публикации №7-316922; при формовании эластичной нити. Описанный выше полиуретан, оканчивающийся гидроксильной группой, предпочтительно является полиуретаном, обладающим средней молекулярной массой от 10,000 до 40,000, являющимся продуктом взаимодействия смеси низкомолекулярного диола, содержащего гидроксильную группу на обоих концах линейной или разветвленной алкиленовой группы, содержащей от 2 до 10 атомов углерода или двухвалентный алициклический углеводород и полимерный диол, обладающий средней молекулярной массой от 400 до 3,000 (молярное отношение: от 1 до 99), с органическим диизоцианатом, и в котором окончанием является гидроксильная группа, и концентрация уретановой группы составляет 3 миллиэквивалента/г или более. Эластичная нить, обладающая большой силой, может быть получена посредством добавления одного из этих соединений отдельно или с добавлением смеси из двух или большего числа этих соединений в эластичную нить, но если количество добавляемого небольшое, то имеет место небольшое повышение температуры в результате генерирования тепла при растяжении, а если количество добавляемого большое, то ухудшается восстановление после растяжения, и легко происходит потеря формы во время носки и стирки. Таким образом, количество добавляемого составляет от 2,0% до 15,0%, предпочтительно - от 2,5% до 8,0% от массы эластичной нити.
Силу эластичной нити можно регулировать с помощью способов, представленных выше, таким образом, чтобы она составляла от 0,04 сН до 0,2 сН при растяжении на 100%.
На генерирование тепла растяжимого трикотажного полотна согласно настоящему изобретению при растяжении также оказывает большое влияние относительное удлинение трикотажного полотна. Это означает, что относительное удлинение трикотажного полотна в направлении, при растяжении в котором вызывается генерирование тепла, под нагрузкой, составляющей 9,8 Н, предпочтительно составляет от 70% до 200%, более предпочтительно - от 80% до 180%. Если относительное удлинение составляет меньше 70%, то движение потребителя во время носки сдерживается, и изготовленный предмет одежды препятствует плавному его движению. Также, если относительное удлинение превышает 200%, то это означает, что полученное трикотажное полотно обладает низкой способностью генерирования тепла при растяжении. Кроме того, сумма относительных удлинений в основном и уточном направлениях трикотажного полотна также является важным параметром, характеризующим генерирование тепла при растяжении и легкость движения во время носки; при этом сумма относительных удлинений в основном и уточном направлениях трикотажного полотна под нагрузкой, составляющей 9,8 Н, предпочтительно составляет от 170% до 450%. Если сумма составляет меньше 170%, то растяжимость является слабой, и может быть изготовлен неудобный предмет одежды, создающий ощущение тугого обтягивания во время носки, тогда как, если сумма превышает 450%, то плавному движению во время носки может не оказываться препятствий, но трикотажное полотно при этом не способно в достаточной степени генерировать тепло. Сумма более предпочтительно составляет от 180°C до 400°C. Между прочим, в трикотажном полотне часть, обладающая высоким относительным удлинением, и часть, обладающая низким относительным удлинением, частично отличающаяся по относительному удлинению, могут быть смешаны согласно рисунку в виде точек, линий, кривых или согласно другому рисунку посредством изменения вязаной структуры или используемой нити, или нанесения смолы способом печати и т.п., и может быть достаточным, если даже часть трикотажного полотна удовлетворяет требованиям, представленным выше.
Относительное удлинение трикотажного полотна можно регулировать посредством регулирования класса вязальной машины, структуры трикотажного полотна или плотности или регулирования линейной плотностью неэластичной нити и эластичной нити. Между прочим, при изготовлении одежды, когда предмет одежды изготавливают, согласовывая направление низкого относительного удлинения трикотажного полотна с направлением, в котором предмет одежды часто растягивают во время носки (хотя это и не является особенно ограничивающим требованием), получают предмет одежды, легко проявляющий эффект генерирования тепла при растяжении.
Кроме того, в растяжимом трикотажном полотне согласно настоящему изобретению отношение между относительным удлинением в основном направлении и уточном направлении под нагрузкой, составляющей 9,8 Н, предпочтительно составляет от 0,6 до 2,5, и когда растяжимое трикотажное полотно, обладающее этим отношением между относительными удлинениями, пришивают к предмету одежды, то сообщается соответствующее ощущение свободы, и облегчаются процессы сгибания и растяжения частей тела. Если отношение относительных удлинений составляет меньше 0,6 при сгибании или растяжении частей тела, то потребитель ощущает плотное обтягивание, и предмет одежды получается неудобным. Если отношение относительных удлинений превышает 2,5, то могут образовываться морщины при сгибании или растяжении частей тела, и может неблагоприятно происходить провисание трикотажного полотна. Соответственно отношение относительных удлинений в основном направлении и уточном направлении трикотажного полотна предпочтительно составляет от 0,6 до 2,5, более предпочтительно - от 0,8 до 2,3. Между прочим, отношение относительных удлинений при использовании согласно настоящему изобретению определяют в соответствии со следующей формулой посредством измерения относительного удлинения в обоих направлениях: в основном и уточном направлениях.
Отношение относительных удлинений равно относительному удлинению в основном направлении, деленному на относительное удлинение в уточном направлении.
При использовании растяжимого трикотажного полотна согласно настоящему изобретению восстановление после растяжения трикотажного полотна также важно, и трикотажное полотно, у которого восстановление после растяжения составляет 85% или более в обоих направлениях: в основном и уточном направлениях, является предпочтительным. Если восстановление после растяжения составляет меньше 85%, то может наблюдаться неблагоприятное уменьшение количества генерируемого тепла при повторяемых циклах растяжениях/усадки. Между прочим, методики измерения относительного удлинения и восстановления после растяжения трикотажного полотна более конкретно описаны в Примерах.
Также в растяжимом трикотажном полотне согласно настоящему изобретению, когда, по меньшей мере, часть эластичной нити сформирована в виде петельной структуры, происходит генерирование большого количества тепла при растяжении трикотажного полотна, и цель настоящего изобретения постепенно достигается. Это означает, что при основовязании петельная структура эластичной нити подаваемой, по меньшей мере, к одной гребенке предпочтительно имеет петельную структуру, и также при использовании эластичной нити во множестве гребенок, по меньшей мере, где посредством одной гребенки предпочтительно формируют петельную структуру.
Петельная структура из эластичной нити, при использовании в настоящем изобретении, включает, например, структуру, образованную посредством изменения величины смещения платинной петли, при использовании, например, переплетений: цепочка (10/01), «денби» (10/12), репс (10/23, 10/34) и атлас (10/45, 10/56), переменного переплетения, например, Atlas (например, 10/12/23/34/32/21, 10/23/45/67/54/32), и подачи эластичной нити для выполнения двухигольного стежка путем прокладки нити на две иглы при набрасывании петель на иглы (например, 20/13, 20/24), и можно использовать не только структуру из замкнутых петель, но также структуру из открытых петель или из их сочетания.
Кроме того, для более успешного достижения эффекта генерирования тепла при растяжении предпочтительно использовать два или более сдвига игл, например, 10/23 и 10/34, или двухигольный стежок, например, 20/13 и 20/24 для смещения эластичной нити. Также расположение эластичных нитей не особенно ограничено, и может быть использовано произвольное расположение нитей, например, можно использовать сплошную проборку, при которой эластичные нити проводят через все иглы, или использовать проборку через одну иглу, при которой эластичные нити проводят через каждую следующую иглу, но способ проборки эластичных нитей через все иглы является предпочтительным, так как при этом содержание эластичной нити легко увеличить и получать плотное трикотажное полотно, способное равномерно генерировать тепло. Также при использовании вязальной машины 32 класса или более для повышения плотности трикотажного полотна и уменьшения извитости или изогнутости эластичной нити в трикотажном полотне трикотажное полотно отделывают таким образом, чтобы была почти та же плотность, как и у сурового полотна, и успешно изготавливают одежду, обладающую хорошей способностью генерирования тепла при растяжении и сообщающую очень хорошее ощущение при носке.
Растяжимое трикотажное полотно согласно настоящему изобретению можно также изготавливать, используя кругловязальную машину, а также при круговом вязании, по меньшей мере, часть сформированной структуры предпочтительно является петельной структурой. Однако в случае кругового вязания эффект генерирования тепла во время растяжения получается небольшим и, таким образом, установлено, что доля гладьевых петель в числе петель, сформированных из эластичной нити в трикотажном полотне, должна составлять от 30% до 70%, в результате чего эффект генерирования тепла во время растяжения может быть повышен. Если доля составляет меньше 30%, то относительное удлинение трикотажного полотна оказывается недостаточным, и затрудняется легкое движение во время носки, тогда как если доля превышает 70%, то трикотажное полотно может обладать большим относительным удлинением, но эффект генерирования тепла получается недостаточным. Если доля гладьевых петель в трикотажном полотне составляет от 30% до 70%, то получается трикотажное полотно, в меньшей степени затрудняющее движение, чем при формировании всех петель в виде гладьевых петель. Что касается петли, отличной от гладьевой петли в трикотажном полотне, то могут быть выбраны либо прессовые петли, либо репсовые петли (пропущенные петли), либо сочетание обоих видов этих петель. Если петля из эластичной нити сформирована только из гладьевой петли в случае кругового вязания, то при растяжении трикотажного полотна происходит большая деформация петли, и эластичная нить мало растягивается, в результате чего эффект генерирования тепла при растяжении может проявляться в недостаточной степени. При комбинировании прессовой петли или репсовой петли в трикотажном полотне эластичная нить эффективно растягивается во время растяжения трикотажного полотна, и эффект генерирования тепла повышается. Между прочим, долю гладьевых петель в трикотажном полотне вычисляют, исходя из количества петель каждого вида: гладьевых петель, прессовых петель и репсовых петель в одной завершенной структуре вязаной структуры. Конечно, часть, состоящая только из гладьевых петель, и часть, в которую введена прессовая петля или репсовая петля, и доля гладьевых петель составляет от 30% до 70%, могут быть смешаны в виде рисунка. В этом случае только в части, в которой доля гладьевых петель составляет от 30% до 70%, проявляется генерирование тепла при растяжении и, таким образом, эта часть может быть расположена в области растяжения/стягивания, например, в области колена и локтя.
Также предпочтительно, чтобы эластичные нити были скреплены друг с другом в местах перекрещивания эластичных нитей, например, эластичную нить в трикотажном полотне частично расплавляют в месте перекрещивания, таким образом, приваривая и прикрепляя эластичные нити друг к другу; или перекрещивающиеся части эластичных нитей деформируют, таким образом сопрягая и прикрепляя эластичные нити друг к другу, и поскольку эластичные нити находятся в таком состоянии, эффект генерирования тепла во время растяжения повышается. Между прочим, перекрещивающиеся части эластичных нитей включают: часть, где игольные петли перекрещиваются друг с другом; часть, где игольная петля и платинная петля перекрещиваются; и часть, где платинные петли перекрещиваются друг с другом, и эластичные нити, вовлеченные в любые из этих мест перекрещивания, фиксируют друг друга.
Что касается способов фиксирования эластичными нитями друг друга в местах перекрещивания, то фиксация посредством нагрева является простой и легкой, и при термофиксации, для которой используют колковую ширильную раму и т.п. в процессе крашения, когда трикотажное полотно пропускают через зону, где поддерживается высокая температура (185°C или более), эластичные нити легко скрепляются. В случае, когда скрепление недостаточно, этот недостаток может быть преодолен посредством продления периода времени термофиксации или может быть повышена температура термофиксации в диапазоне, не превышающем 200°C. Если нагревание осуществляют при температуре термофиксации, составляющей 200°C или более, в течение 30 секунд, то существует риск придания хрупкости или пожелтения как эластичной нити, так и неэластичной нити. Кроме того, эластичные нити могут быть скреплены друг с другом также посредством использования эластичной нити, способной проявлять высокий эффект термофиксации даже при термофиксации с использованием пара при температуре около 100°C или термофиксации при температуре около 180°C и скрепления эластичных нитей друг с другом.
Для определения скрепленного состояния перекрещивающихся частей эластичных нитей друг с другом, в случае использования основовязаного трикотажного полотна, после расплавления неэластичной нити в трикотажном полотне для того, чтобы осталась только эластичная нить в трикотажном полотне, можно определить, скреплены ли перекрещивающиеся части или нет с помощью микроскопа. В случае, если перекрещивающиеся друг с другом части эластичных нитей слегка растягивают, и они не отделяются легко или если не происходит скольжения игольной петли и платинной петли, то можно считать, что перекрещивающиеся части скреплены. Если неэластичная нить трикотажного полотна не может быть расплавлена, то неэластичную нить извлекают из трикотажного полотна посредством разрезания под микроскопом для того, чтобы оставалась только эластичная нить, в результате чего можно определить, скреплены или нет перекрещивающиеся части эластичных нитей друг с другом. Между прочим, даже в трикотажном полотне, в котором перекрещивающиеся части эластичных нитей скреплены друг с другом, не требуется, чтобы перекрещивающиеся части всех петель в трикотажном полотне были скреплены, и может быть достаточным, если 60% или более площади трикотажного полотна была скреплена. Также в случае использования кругловязаного полотна, эластичную нить распускают и извлекают вместе с неэластичной нитью в направлении, обратном направлению вязания трикотажного полотна, и если может быть извлечено 10 см или более эластичной нити, то можно считать, что перекрещивающиеся части не были скреплены.
Что касается эластичной нити для использования в растяжимом трикотажном полотне согласно настоящему изобретению, то можно использовать эластичные нити на полиуретановой основе и на основе простого и сложного полиэфира, например, эластичную нить на полиуретановой основе сухого формования или формования из расплава, причем состав полимера и способ формования не особенно ограничены. Эластичная нить предпочтительно обладает удлинением при разрыве, составляющим приблизительно от 400% до 1000%, и обладает очень хорошей растяжимостью и защищена от ухудшения растяжимости при температуре около 180°C, являющейся нормальной температурой обработки на данном этапе процесса крашения. Кроме того, можно также использовать эластичную нить, полученную посредством добавления специального полимера или порошка в эластичную нить для придания ей функциональности, например, высокой способности к усадке, противобактериальной активности, к влагопоглощению и водопоглощению. Что касается линейной плотности эластичной нити, то предпочтительно использовать волокно с линейной плотностью приблизительно от 10 дтекс до 160 дтекс, и эластичное волокно с линейной плотностью приблизительно от 20 дтекс до 80 дтекс, при использовании которых облегчается изготовление трикотажного полотна. Кроме того, можно использовать, например: покрывную нить, получаемую посредством наматывания неэластичной нити вокруг эластичной нити; крученую нить; смешанную нить, получаемую посредством смешивания неэластичной нити и эластичной нити посредством нагнетания воздуха; и т.п.
Кроме того, в растяжимом трикотажном полотне согласно настоящему изобретению может быть использована эластичная нить, в которую может быть введено неорганическое вещество, и может быть получено трикотажное полотно, в котором могут проявляться свойства введенного неорганического вещества. Например, при введении оксида титана тепло, генерируемое трикотажным полотном, сохраняется в оксиде титана, и полотну может быть придано свойство удерживания тепла посредством использования инфракрасного излучения в дальней ИК-области. Что касается способа введения неорганического вещества, то можно использовать способ введения неорганического вещества в основной раствор для формования эластичной нити, и формование из раствора может в большой степени способствовать введению. Под неорганическим веществом, при использовании согласно настоящему изобретению, понимают неорганический материал отдельно и/или неорганическое соединение, например, керамическое вещество из оксида титана и т.п., углерод и сажу, и тонко измельченный порошок является предпочтительным, так как при его использовании не нарушается процесс формования эластичной нити. Такое неорганическое вещество предпочтительно вводят в эластичную нить в количестве от 1 масс.% до 10 масс.%, и в силу содержания неорганического вещества эффект удерживания тепла во время генерирования тепла может быть проявлен трикотажным полотном более отчетливо. Между прочим, если содержание неорганического вещества небольшое, то эффект удерживания тепла небольшой, тогда как, если содержание его слишком большое, то может происходить обрыв нити во время формования или растяжения. Таким образом, содержание неорганического вещества предпочтительно составляет от 1 масс.% до 10 масс.%, более предпочтительно - от 2 масс.% до 5 масс.%.
В качестве неэластичной нити для использования согласно настоящему изобретению можно использовать все волокна, например: волокно на основе сложного полиэфира, например, полиэтилентерефталат и политриметилентерефталат; волокно на основе полиамида; волокно на основе полиолефина, например, полипропилен; волокно на основе целлюлозы, например: волокно «купра» (медно-аммиачное штапельное волокно), вискозное волокно, хлопок, бамбуковое волокно; волокно из волоса животных, например, шерсть. Также можно произвольно использовать блестящую нить, полуматовую нить, матовую нить и т.п. из этих волокон; а что касается формы поперечного сечения волокна, то можно использовать волокно, имеющее случайно выбранную форму поперечного сечения, например, круглую, овальную, W-образную, форму кокона и полую нить. Форма волокна также не особенно ограничена, и можно использовать исходную нить и нить, подвергнутую гофрированию, например, кручению. Кроме того, можно также использовать длинное волокно или формованную нить, и композитную нить, полученную посредством скручивания двух или большего числа видов волокон или смешивания волокон посредством покрывания, нагнетания воздуха и т.п. Кроме того, можно также не смешивать сами волокна, а смешивать два или большее число видов волокон на вязальной машине, и, например, в случае использования основовязальной машины, вязаную структуру можно создавать посредством подготовки гребенок, соответствующую двум или большему числу видов волокон, соответственно. Что касается толщины волокна, то можно использовать волокно с линейной плотностью приблизительно от 15 дтекс до 160 дтекс; а с точки зрения прочности на продавливание или ощущения толщины трикотажного полотна, то предпочтительно использовать волокно с линейной плотностью приблизительно от 20 дтекс до 110 дтекс. Между прочим, при использовании хлопка или шерсти линейную плотность используемого волокна можно определять по формуле перевода для каждого волокна.
Неэластичная нить для использования согласно настоящему изобретению предпочтительно содержит от 0,3 масс.% до 5 масс.% неорганического вещества и, среди прочего, волокно на основе сложного полиэфира, волокно на основе полиамида и волокно на основе целлюлозы, где каждое предпочтительно содержит неорганическое вещество. Благодаря содержанию неорганического вещества эффект удерживания тепла может быть более отчетливо проявлен во время генерирования тепла эластичным трикотажным полотном. Между прочим, если содержание неорганического вещества небольшое, то эффект удерживания тепла небольшой, тогда как, если содержание неорганического вещества слишком большое, то может происходить обрыв нити во время формования или растяжения. Таким образом, содержание неорганического вещества более предпочтительно составляет от 0,5 масс.% до 5,0 масс.%, еще более предпочтительно - от 0,4 масс.% до 3,0 масс.%.
В растяжимом трикотажном полотне согласно настоящему изобретению, если используют материал, генерирующий тепло гигроскопически, например, целлюлозное волокно для изготовления неэластичной нити, то тепло генерируется посредством поглощения влаги во время носки и тепло также генерируется при выполнении упражнений, чтобы эффекты от применения настоящего изобретения могли быть более успешно проявлены. Кроме того, эффект удерживания тепла может быть также повышен посредством использования пряжи или посредством ворсования полотна и, таким образом, препятствования возможности рассеивания генерируемого тепла.
Растяжимое трикотажное полотно согласно настоящему изобретению можно изготавливать на основовязальной рашель-машине или на кругловязальной машине, например, на кругловязальной машине, содержащей игольный цилиндр размером приблизительно от 24 дюймов до 38 дюймов (1 дюйм = 25,4 мм.); на маленькой кругловязальной машине приблизительно от 8 дюймов до 20 дюймов; на машине для вязания колготок приблизительно 4 дюйма; и на чулочной вязальной машине; и можно использовать как однофонтурную вязальную машину, так и двухфонтурную вязальную машину. Что касается класса этих вязальных машин, то можно использовать вязальную машину произвольно выбранного класса, но предпочтительно использовать вязальную машину приблизительно от 24 класса до 40 класса. Если класс низкий, то температура в результате генерирования тепла при растяжении получается низкой и, кроме того, эстетическая привлекательность трикотажного полотна также низкая. Таким образом, предпочтительно использовать вязальную машину как можно более высокого класса, но если класс высокий, то растяжимость трикотажного полотна уменьшается, и изготовленный предмет одежды трудно носить, и требуется регулирование плотности трикотажного полотна и т.п.
Что касается способа крашения и отделки растяжимого трикотажного полотна согласно настоящему изобретению, то можно использовать обычный процесс крашения/отделки; следует выбирать условия крашения в соответствии с используемым материалом волокна. Используемая красильная машина может также быть произвольной, и можно, например, использовать машину для крашения с применением потока жидкости, вибрационную красильную машину или лопастную красильную машину, и можно также использовать обрабатывающее вещество для повышения способности поглощения воды или гибкости, или обрабатывающее вещество для повышения способности сохранения тепла.
Если растяжимое трикотажное полотно согласно настоящему изобретению пришито к предмету одежды, покрывающему область сустава, где трикотажное полотно растягивают во время носки или совершения действий, более конкретно, пришито: к спортивной одежде или к предметам женского туалета для нижней части тела, например: к коротким гетрам; спортивному трико; к компрессионным, плотно обтягивающим предметам одежды и к поясу; к предметам одежды для верхней части тела (топикам), например: к нижнему белью; к рубашке и компрессионной рубашке; к предметам одежды для ног, например: к колготкам, чулкам, трико, леггинсам; к поддерживающим элементам, например: к элементам для поддержки локтей, элементам для поддержки колен, элементам для поддержки талии; к покрытиям для лодыжек; покрытиям для рук; покрытиям для ног; покрытиям для колен и покрытиям для локтей; и к перчаткам; получают предмет одежды, способный сохранять тепло потребителя при повседневной активности или выполнении атлетических движений.
2
2
2
2
В частности, для компрессионной одежды, т.е., например, для рубашек с рукавами, например, с длинными рукавами или короткими рукавами, и для гетр выше колен, ниже колен или до лодыжек, которые при носке находятся в плотном контакте с кожей, в основном при выполнении упражнений, например, при беге трусцой, во время различных игр и при ходьбе, пригодно трикотажное полотно, состоящее из основовязаного полотна с поверхностной плотностью, составляющей приблизительно от 150 г/м до 300 г/м, и содержащее от 40 г/м до 80 г/м эластичной нити, у которого сумма относительных удлинений в основном и уточном направлениях трикотажного полотна составляет от 170% до 300% под нагрузкой, составляющей 9,8 Н; а структура эластичной нити сформирована, по меньшей мере, с помощью одной гребенки в виде петельной структуры, и эластичные нити скреплены друг с другом в местах перекрещивания эластичных нитей; и когда это трикотажное полотно используют в области сустава, например, локтя, колена, промежности или лодыжки, достигается особенно высокий эффект генерирования тепла. Такую одежду предпочтительно сшивают таким образом, чтобы трикотажное полотно можно было использовать, по меньшей мере, в этих областях расположения суставов.
2
2
Также, например, даже в случае использования тонкого предмета одежды для ног, например, трико, леггинсов и чулок, изготовленных на кругловязальной машине; или предмета одежды для нижней части тела, изготовленного на кругловязальной машине, например, кругловязальной машине, содержащей игольный цилиндр размером приблизительно от 24 дюймов до 38 дюймов; на маленькой кругловязальной машине, содержащей игольный цилиндр размером приблизительно от 8 дюймов до 20 дюймов; на машине для вязания колготок размером около 10 дюймов и на чулочной вязальной машине, растяжимое трикотажное полотно согласно настоящему изобретению придает одежде способность сохранения тепла потребителя при повседневной активности или выполнении атлетических движений. Кроме того, трикотажное полотно, в котором: линейная плотность неэластичной нити составляет от 15 дтекс до 60 дтекс; содержание эластичной нити составляет от 40 г/мдо 60 г/м; сумма относительных удлинений трикотажного полотна в основном и уточном направлениях составляет от 170% до 300% под нагрузкой, составляющей 9,8 Н; эластичные нити скреплены друг с другом в местах перекрещивания эластичных нитей, и доля гладьевых петель среди петель трикотажного полотна составляет от 30% до 70%, проявляет очень хорошую способность сохранения тепла и проявляет способность предотвращения вреда посредством нагрева мышцы или сустава в области растяжения, при использовании в качестве предмета одежды для нижней части тела.
ПРИМЕРЫ
Настоящее изобретение описано более подробно ниже со ссылками на Примеры, но настоящее изобретение не ограничено только этими Примерами. Оценки в Примерах даны согласно следующим методикам.
(1) Отбор проб
Места для измерения выбирают в основном случайно, и измерения осуществляют в нескольких частях, но в трикотажном полотне, в котором частично варьируются параметры полотна благодаря структуре вязания, использованной нити, присутствию или отсутствию смолы, нанесенной способом печати, и т.п., когда часть, удовлетворяющая требованиям настоящего изобретения, не может быть точно определена, часть, в которой с высокой вероятностью проявлены параметры, соответствующие настоящему изобретению, может быть предпочтительно подвергнута измерению. Например, в случае, если часть, обладающая небольшой силой (часть с большим относительным удлинением), и часть, обладающая большой силой (часть с небольшим относительным удлинением) смешаны, то отбор проб предпочтительно осуществляют таким образом, чтобы доля частей, обладающих большой силой (частей с небольшим относительным удлинением), была большой, и чтобы отбор проб можно было осуществить с обеспечением возможности соответствующих измерений в основном направлении и в уточном направлении.
В трикотажном полотне, в котором вязаная структура, использованная нить, присутствие или отсутствие смолы, нанесенной способом печати, и т.п. равномерны, отбор проб можно осуществить с обеспечением возможности соответствующих измерений в основном направлении и в уточном направлении.
(2) Повышение температуры в результате мгновенного
генерирования тепла
Для измерения повышения температуры в результате мгновенного генерирования тепла используют следующий тестер для измерения повторяемых растяжений/усадки; измеряют температуру поверхности образца и определяют в ходе повторяемых циклов растяжения и релаксации (возврата в исходное состояние) при указанном количестве циклов с указанной скоростью; измеряют температуру в результате мгновенного генерирования тепла в основном направлении и в уточном направлении, трикотажного полотна, и более высокую температуру принимают за температуру, достигнутую в результате мгновенного генерирования тепла.
Машина для выполнения повторяемых циклов растяжения/усадки - тестер модели De Mattie (изготовлен компанией Daiei Kagaku Seiki Mfg. Co., Ltd.).
Размеры образца (пробы) для испытаний:
длина - 100 мм (исключая части для зажима образца),
ширина - 60 мм.
Измерение параметров окружающей среды
Поддерживают постоянную температуру - 20°C и постоянную влажность - относительную влажность (ОВ) - 65%; измерения производят при условии отсутствия сообщения энергии извне, только за счет растяжения/усадки.
Величина растяжения - 100% в продольном направлении образца.
Частота повторения растяжения/усадки: один цикл в секунду.
Измерение температуры в результате генерирования тепла
Температуру поверхности образца непрерывно измеряют, используя термографию, во время повторения 100 циклов растяжения/усадки и после завершения испытаний на растяжение/усадку; коэффициент эмиссии термографа устанавливают на 1,0.
Оценка повышения температуры в результате генерирования тепла
Когда температура при измерении температуры поверхности образца становится максимальной, ее считывают и сравнивают с температурой до растяжения/усадки; повышение температуры принимают за повышение температуры в результате мгновенного генерирования тепла.
(3) Определение содержания эластичной нити
2
Содержание (г/м) эластичной нити в трикотажном полотне определяют согласно следующей методике и округляют до первого знака после запятой.
Неэластичную нить извлекают из трикотажного полотна посредством выплавления или подобным способом и измеряют только массу эластичной нити, и вычисляют ее на массу в единице площади полотна. Если извлечение (удаление) неэластичной нити затруднено, то эластичную нить извлекают (удаляют) посредством расплавления или подобным способом из трикотажного полотна после измерения массы образца и посредством измерения массы только неэластичной нити, причем уменьшение массы принимают за массу эластичной нити.
(4) Определение наличия скрепления эластичных нитей
друг с другом
Наличие скрепления эластичных нитей друг с другом в перекрещивающихся частях определяют следующим образом.
В случае использования основовязания скрепленное состояние перекрещивающихся частей эластичных нитей друг с другом выявляют, обозревая образец под микроскопом, и перекрещивающиеся части эластичных нитей слегка растягивают пинцетом или подобным образом. Если перекрещивающиеся части не отделяются легко или если не происходит скольжения игольной петли относительно платинной петли, то перекрещивающиеся части можно считать скрепленными, и посредством оценки 50 частей, в общем, результат оценивают согласно следующему критерию. Диапазоны А и В считаются удовлетворительными.
А: 80% или более перекрещивающихся частей скреплены.
В: от 60% до менее 80% перекрещивающихся частей скреплены.
С: менее 60% перекрещивающихся частей скреплены.
В случае использования кругловязаного полотна эластичную нить распускают и извлекают вместе с неэластичной нитью в направлении, противоположном направлению вязания, и оценивают, скреплены или не скреплены перекрещивающиеся части эластичных нитей друг с другом согласно следующему критерию. Диапазоны А и В считаются удовлетворительными. Между прочим, что касается длины извлеченной эластичной нити, то измеряют линейную плотность извлеченной эластичной нити, длину измеряют посредством приложения нагрузки, составляющей 1/100 от линейной плотности нити, и среднюю величину по 10 измерениям эластичных нитей принимают за длину эластичной нити, которую можно извлечь.
С: можно непрерывно извлечь эластичную нить длиной 20 см или более.
В: можно непрерывно извлечь эластичную нить длиной от 10 см до менее 20 см.
А: можно непрерывно извлечь эластичную нить длиной только менее 10 см.
(5) Определение силы трикотажного полотна
Силы в основном и уточном направлениях трикотажного полотна измеряют согласно следующей методике, и большую силу принимают за силу трикотажного полотна.
Размеры образца (пробы) для испытаний:
длина - 100 мм (исключая части для зажима образца),
ширина - 25 мм.
Машина для испытаний на растяжение: Машина марки Tensilon для испытаний на растяжение (модель RTC-1210A, изготовленная компанией Orientec Co., Ltd.)
Первоначальная нагрузка - 0,1 Н
Скорость растяжения - 300 мм/мин
Растягиваемая длина - трикотажное полотно растягивают на 30% и дополнительно растягивают на 50% от длины после растяжения на 30%.
Измерение: определяют силу (Н), прикладываемую для растяжения при условиях, представленных выше.
(6) Определение силы эластичной нити, растянутой на 100%
Силу эластичной нити в трикотажном полотне измеряют согласно следующей методике.
Размер образца:
длина - 100 мм (исключая части для зажима образца)
Машина для испытаний на растяжение: Машина марки Tensilon для испытаний на растяжение (модель RTC-1210A, изготовленная компанией Orientec Co., Ltd.)
Скорость растяжения - 300 мм/мин
Растягиваемая длина нити - эластичную нить растягивают на 120%.
Измерение: силу (Н) при растяжении на 100% определяют, принимая за базу положение, при котором нагрузка на эластичную нить при условиях, представленных выше, становится равной 0 (нулю); между прочим, в случае, когда эластичную нить невозможно извлечь, и измерение производят в состоянии петельных волокон, силу вычисляют по описанной выше формуле перевода.
(7) Определение относительного удлинения трикотажного полотна и суммы относительных удлинений в основном и уточном направлениях трикотажного полотна
Относительное удлинение трикотажного полотна измеряют согласно следующей методике.
Размеры образца:
длина - 100 мм (исключая части для зажима образца),
ширина - 25 мм.
Машина для испытаний на растяжение: Машина марки Tensilon для испытаний на растяжение (модель RTC-1210A, изготовленная компанией Orientec Co., Ltd.)
Первоначальная нагрузка - 0,1 Н
Скорость растяжения - 300 мм/мин
Растягиваемая длина - образец растягивают под нагрузкой, составляющей 9,8 Н.
Измерение: трикотажное полотно растягивают при условиях, представленных выше; определяют относительное удлинение в каждом из направлений: основном направлении и уточном направлении, под нагрузкой, составляющей 9,8 Н; относительное удлинение в направлении, в котором вызывается генерирование тепла при растяжении, принимают за относительное удлинение трикотажного полотна, и сумму относительного удлинения в основном направлении и относительного удлинения в уточном направлении принимают за сумму относительных удлинений в основном и уточном направлениях трикотажного полотна.
(8) Определение степени восстановления после растяжения
Восстановление после растяжения измеряют согласно следующей методике.
Размер образца:
длина - 100 мм (исключая части для зажима образца),
ширина - 25 мм.
Машина для испытаний на растяжение: Машина марки Tensilon для испытаний на растяжение (модель RTC-1210A, изготовленная компанией Orientec Co., Ltd.)
Первоначальная нагрузка - 0,1 Н
Скорость растяжения - 300 мм/мин
Растягиваемая длина - 80 мм (растяжение на 80%)
Количество растяжений: цикл растяжения/усадки повторяют три раза.
Измерение: восстановление после растяжения при третьем повторении цикла растяжения/усадки трикотажного полотна при условиях, представленных выше, определяют согласно следующей формуле:
Восстановление после растяжения (%) = [(180-a)/80]x100, где
a - длина образца, когда нагрузка при третьем повторении растяжения становится равной 0 (100 мм + остаточная деформация).
Пример 1
Изготавливали, используя основовязальную машину 32 класса, эластичную нить с линейной плотностью 44 дтекс (торговая марка Roica CR, изготовленная компанией Asahi Kasei Fibers Corporation) и нейлоновую первичную нить с линейной плотностью 22 дтекс/7f для задней гребенки и передней гребенки, соответственно, и вязаное волокно формировали согласно следующим структурам и условиям.
Передняя гребенка: 10/23
Задняя гребенка: 23/10
Выработанному трикотажному полотну предоставляли возможность релаксации и промывали в промывной машине непрерывного действия, в которой поддерживали температуру 190°C, в течение одной минуты, регулируя ширину и длину трикотажного полотна для сообщения ему почти той же плотности, которая была у сурового полотна, а затем подвергали крашению нейлон на машине для крашения с использованием потока жидкости. После крашения мягчитель отжимали на плюсовке и производили отделку при температуре 170°C в течение одной минуты с сохранением той же плотности, которая была при предварительной стабилизации, для получения трикотажного полотна.
Полученное трикотажное полотно обладало особой структурой, в которой доля эластичной нити в смеси составляла 44% и была выше, чем в обычном основовязаном трикотажном полотне, и в котором содержание эластичной нити было высоким, и сила трикотажного полотна была большой, а относительное удлинение этого трикотажного полотна было небольшим. Оценивали параметры этого трикотажного полотна, результаты представлены в Таблице 1. Трикотажное полотно согласно настоящему изобретению проявляло повышение температуры в результате мгновенного генерирования тепла на 1,0°C или более при растяжении и, таким образом, являлось трикотажным полотном, соответствующим цели изобретения; изменение размеров в результате стирки составляло -1,9% в основном направлении и -2,5% в уточном направлении, что показывало, что это была продукция, которая, в виде предмета одежды, не теряет форму даже во время носки или стирки.
Примеры 2-5 и Сравнительный пример 1
Трикотажные полотна изготавливали так же, как и в Примере 1, за исключением того, что изменили линейную плотность эластичной нити и использовали нить с линейной плотностью 33 дтекс (торговая марка Roica SF, изготовленная компанией Asahi Kasei Fibers Corporation) (Пример 2); изменили линейную плотность эластичной нити и использовали нить с линейной плотностью 33 дтекс, и заменили структуру задней гребенки на 20/13 (Пример 3); изменили линейную плотность эластичной нити и использовали нить с линейной плотностью 22 дтекс (торговая марка Roica SF, изготовленная компанией Asahi Kasei Fibers Corporation), и заменили структуру задней гребенки на 12/10 (Сравнительный пример 1); и производили оценку. Результаты представлены в Таблице 1.
Также были приготовлены: полиуретан (вещество A), который использовали в Примере 4 японской нерассмотренной патентной публикации № 7-316922; и соединение уретан-мочевина (вещество B), которое использовали в Примере 1 японской нерассмотренной патентной публикации № 2001-140127, и изготавливали трикотажные полотна так же, как и в Примере 1, за исключением того, что изготавливали эластичные нити, отличавшиеся по силе посредством добавления 7 масс.% вещества A и 3 масс.% вещества B (Пример 4) или добавлением 3 масс.% вещества A и 3 масс.% вещества B (Пример 5) в прядильную ванну при изготовлении эластичной нити с линейной плотностью 44 дтекс (торговая марка Roica CR, изготовленная компанией Asahi Kasei Fibers Corporation) и использовали эти эластичные нити; производили оценку. Результаты представлены в Таблице 1.
Изменение размеров трикотажных полотен в результате стирки в Примерах 2-5 составляло от -0,6% до 1,3% в основном направлении и от -0,7% до 1,9% в уточном направлении, что показывало, что это была продукция, которая, в виде предмета одежды, не теряет форму даже во время носки или стирки. С другой стороны, в одежде согласно Сравнительному примеру произошли изменения размеров в результате стирки, которые составляли: -3,2% в основном направлении и -4,2% в уточном направлении, и, таким образом, это была продукция, которая, в виде предмета одежды, легко теряла форму в процессе носки или стирки.
Пример 6
Изготавливали, используя основовязальную машину 32 класса, эластичную нить с линейной плотностью 33 дтекс (торговая марка Roica SF, изготовленная компанией Asahi Kasei Fibers Corporation), эластичную нить с линейной плотностью 33 дтекс (торговая марка Roica SF, изготовленная компанией Asahi Kasei Fibers Corporation) и нейлоновую первичную нить с линейной плотностью 33 дтекс/34f для задней гребенки, средней гребенки и передней гребенки, соответственно, и вязаное волокно формировали согласно следующим структурам и условиям.
Передняя гребенка: 10/23
Средняя гребенка: 10/01
Задняя гребенка: 10/23
Выработанному трикотажному полотну предоставляли возможность релаксации и промывали в промывной машине непрерывного действия, в которой поддерживали температуру 190°C, в течение одной минуты, регулируя ширину и длину трикотажного полотна для сообщения ему почти той же плотности, которая была у сурового полотна, а затем подвергали крашению нейлон на машине для крашения с использованием потока жидкости. После крашения мягчитель отжимали на плюсовке и производили отделку при температуре 170°C в течение одной минуты для получения трикотажного полотна.
Оценивали параметры полученного трикотажного полотна, результаты представлены в Таблице 1. Трикотажное полотно согласно настоящему изобретению проявляло способность к повышению температуры в результате мгновенного генерирования тепла на 1,0°C или более при растяжении и, таким образом, являлось трикотажным полотном, соответствующим цели изобретения; и изменение его размеров в результате стирки составляло -0,3% в основном направлении и -0,4% в уточном направлении, показывающее, что это была продукция, которая, в виде предмета одежды, не теряет форму даже во время носки или стирки.
Пример 7
Использовали основовязальную рашель-машину 28 класса (дюйм), подготавливали эластичную нить с линейной плотностью 33 дтекс (торговая марка Roica SF, изготовленная компанией Asahi Kasei Fibers Corporation), эластичную нить с линейной плотностью 78 дтекс (торговая марка Roica SF, изготовленная компанией Asahi Kasei Fibers Corporation) и нейлоновую первичную нить с линейной плотностью 44 дтекс/34f для задней гребенки, средней гребенки и передней гребенки, соответственно, и вязаное волокно организовывали согласно следующим структурам (показаны посредством использования кодов вязания переплетения трико).
Передняя гребенка: 23/21/12/10/12/21
Средняя гребенка: 00/11/00/11/00/11
Задняя гребенка: 10/12
Выработанному трикотажному полотну предоставляли возможность релаксации и промывали в промывной машине непрерывного действия, в которой поддерживали температуру 190°C, в течение одной минуты, регулируя ширину и длину трикотажного полотна для сообщения ему почти той же плотности, которая была у сурового полотна, а затем подвергали крашению нейлон на машине для крашения с использованием потока жидкости. После крашения мягчитель отжимали на плюсовке и производили отделку при температуре 170°C в течение одной минуты для получения трикотажного полотна. Оценивали параметры полученного трикотажного полотна; результаты представлены в Таблице 1. Трикотажное полотно согласно настоящему изобретению проявляло способность к повышению температуры в результате мгновенного генерирования тепла на 1,0°C или более при растяжении и, таким образом, являлось трикотажным полотном, соответствующим цели изобретения; изменение его размеров в результате стирки составляло -1,1% в основном направлении и -2.4% в уточном направлении, показывающее, что это была продукция, которая, в виде предмета одежды, не теряет форму даже во время носки или стирки.
Пример 8
Использовали однофонтурную кругловязальную машину 32 класса, подготавливали эластичную нить с линейной плотностью 44 дтекс (торговая марка Roica SF, изготовленная компанией Asahi Kasei Fibers Corporation) и нейлоновую текстурированную нить с линейной плотностью 33 дтекс/24f, и из этих нитей вырабатывали структуру прессового переплетения, состоявшую из повторяющихся гладьевых петель и прессовых петель посредством платирования.
Выработанному трикотажному полотну предоставляли возможность релаксации и промывали в промывной машине непрерывного действия, в которой поддерживали температуру 190°C, в течение одной минуты, регулируя ширину и длину трикотажного полотна для сообщения ему почти той же плотности, которая была у сурового полотна, а затем подвергали крашению нейлон на машине для крашения с использованием потока жидкости. После крашения мягчитель отжимали на плюсовке и производили отделку при температуре 170°C в течение одной минуты для получения трикотажного полотна.
Оценивали параметры полученного трикотажного полотна; результаты представлены в Таблице 1. Трикотажное полотно согласно настоящему изобретению с большим содержанием высокоэластичной нити проявляло способность к повышению температуры в результате мгновенного генерирования тепла на 1,0°C или более при растяжении и, таким образом, являлось трикотажным полотном, соответствующим цели изобретения; изменение его размеров в результате стирки составляло -2,2% в основном направлении и -1,9% в уточном направлении, показывающее, что это была продукция, которая, в виде предмета одежды, не теряет форму даже во время носки или стирки.
Сравнительный пример 2
Трикотажное полотно изготавливали так же, как и в Примере 8, за исключением того, что изменили линейную плотность эластичной нити и использовали нить с линейной плотностью 22 дтекс (торговая марка Roica SF, изготовленная компанией Asahi Kasei Fibers Corporation) и вырабатывали всю структуру, используя чулочную вязку, и оценивали параметры полученного трикотажного полотна. Результаты представлены в Таблице 1. Также изменение размеров трикотажного полотна в результате стирки составляло -3,9% в основном направлении и -4,8% в уточном направлении, показывающее, что это была продукция, которая, в виде предмета одежды, легко теряла форму в процессе носки или стирки.
Пример 9
Использовали однофонтурную кругловязальную машину 28 класса, подготавливали эластичную нить с линейной плотностью 78 дтекс (торговая марка Roica SF, изготовленная компанией Asahi Kasei Fibers Corporation) и текстурированную нить из сложного полиэфира с линейной плотностью 56 дтекс/24f, и из этих нитей вырабатывали следующую структуру из повторяющихся гладьевых петель и репсовых петель посредством платирования.
Вязаная структура:
порядок вязания 1: K W K W
порядок вязания 2: K W K W
порядок вязания 3: W K W K
порядок вязания 4: W K W K,
где K - гладьевая петля, W - репсовая петля.
Выработанному трикотажному полотну предоставляли возможность релаксации и промывали в промывной машине непрерывного действия, в которой поддерживали температуру 190°C, в течение одной минуты, регулируя ширину и длину трикотажного полотна для сообщения ему почти той же плотности, которая была у сурового полотна, а затем подвергали крашению нейлона на машине для крашения с использованием потока жидкости. После крашения мягчитель отжимали на плюсовке и производили отделку при температуре 170°C в течение одной минуты для получения трикотажного полотна.
Оценивали параметры полученного трикотажного полотна, результаты представлены в Таблице 1. Трикотажное полотно согласно настоящему изобретению проявляло способность к повышению температуры в результате мгновенного генерирования тепла на 1,0°C или более при растяжении и, таким образом, являлось трикотажным полотном, соответствующим цели изобретения, и изменение его размеров в результате стирки составляло -1,3% в основном направлении и -2.1% в уточном направлении, показывающее, что это была продукция, которая, в виде предмета одежды, не теряет форму даже во время носки или стирки.
Пример 10
Использовали: машину для вязания колготок, содержащую игольный цилиндр размером 4 дюйма, в котором было 400 игл; нить с покрытием, полученную посредством наматывания нейлоновой текстурированной нити с линейной плотностью 13 дтекс/7f на эластичную нить с линейной плотностью 44 дтекс (торговая марка Roica SF, изготовленная компанией Asahi Kasei Fibers Corporation) и вырабатывали структуру прессового переплетения из повторяющихся гладьевых петель и прессовых петель.
Выработанное трикотажное полотно промывали и красили в лопастной красильной машине, а после крашения добавляли мягчитель и водопоглощающее вещество, а затем сушили трикотажное полотно. Затем трикотажное полотно стабилизировали в каркасе основания и подвергали стабилизации посредством воздействия паром при температуре 120°C в течение 30 секунд для получения трикотажного полотна.
Оценивали параметры полученного трикотажного полотна; результаты представлены в Таблице 1. Трикотажное полотно согласно настоящему изобретению, структура которого отличалась от структуры обычных колготок, и в котором доля эластичной нити в смеси была высокой; полотно проявляло способность к повышению температуры в результате мгновенного генерирования тепла на 1,0°C или более при растяжении и, таким образом, являлось трикотажным полотном, соответствующим цели изобретения. Изменение размеров трикотажного полотна в результате стирки составляло -2,4% в основном направлении и -2,5% в уточном направлении, показывающее, что это была продукция, которая, в виде предмета одежды, не теряет форму даже во время носки или стирки.
Пример 11
Использовали основовязальную машину 36 класса; подготавливали эластичную нить с линейной плотностью 44 дтекс (торговая марка Roica SF, изготовленная компанией Asahi Kasei Fibers Corporation) и нейлоновую первичную нить с линейной плотностью 33 дтекс/36f для задней гребенки и передней гребенки, соответственно, и вязаное волокно формировали согласно следующим структурам и условиям.
Передняя гребенка: 10/23
Задняя гребенка: 12/10
Выработанному трикотажному полотну предоставляли возможность релаксации и промывали в промывной машине непрерывного действия, в которой поддерживали температуру 190°C, в течение одной минуты, регулируя ширину и длину трикотажного полотна для сообщения ему почти той же плотности, которая была у сурового полотна, а затем подвергали крашению нейлон на машине для крашения с использованием потока жидкости. После крашения мягчитель отжимали на плюсовке и производили отделку при температуре 170°C в течение одной минуты для получения трикотажного полотна с той же плотностью, что и при предварительной стабилизации, для получения трикотажного полотна.
Полученное трикотажное полотно обладало особой структурой, и в этом полотне доля эластичной нити в смеси составляла 41% и была больше, чем в обычном трикотажном полотне, и содержание эластичной нити в этом полотне, и сила этого трикотажного полотна были высокими, а относительное удлинение трикотажного полотна было низким. Оценивали параметры полученного трикотажного полотна; результаты представлены в Таблице 1. Трикотажное полотно согласно настоящему изобретению проявляло способность к повышению температуры в результате мгновенного генерирования тепла на 1,0°C или более при растяжении и, таким образом, являлось трикотажным полотном, соответствующим цели изобретения; изменение размеров трикотажного полотна в результате стирки составляло -0,2% в основном направлении и -0,9% в уточном направлении, показывающее, что это была продукция, которая, в виде предмета одежды, не теряет форму даже во время носки или стирки.
Примеры 12 и 13 и Сравнительный пример 3
Трикотажное полотно подвергали отделке посредством изменения плотности при предварительной стабилизации, как это делали в Примере 11, а в Сравнительном примере 3 трикотажное полотно подвергали отделке при условиях, используемых при изготовлении обычного трикотажного полотна. Параметры отделанных трикотажных полотен представлены в Таблице 1. В Примерах 12 и 13 изменение размеров трикотажного полотна в результате стирки составляло от -0,3% до -0,4% в основном направлении и от -0,5% до -0,7% в уточном направлении, показывающее, что это была продукция, которая, в виде предмета одежды, не теряет форму даже во время носки или стирки. Предмет одежды, изготовленный согласно Сравнительному примеру 3, обладал низкой способностью к повышению температуры в результате генерирования тепла во время растяжения, и изменение размеров трикотажного полотна в результате стирки составляло -3,1% в основном направлении и -3,6% в уточном направлении и, таким образом, это была продукция, которая легко теряла форму в процессе носки или стирки.
Пример 14
Трикотажное полотно изготавливали так же, как и в Примере 1, за исключением того, что был приготовлен полиуретан, который использовали в Примере 4 японской нерассмотренной патентной публикации №7-316922; и была изготовлена и использована эластичная нить, отличавшаяся по силе посредством добавления 4,0 масс.% полимера в прядильную ванну при изготовлении эластичной нити с линейной плотностью 44 дтекс (торговая марка Roica CR, изготовленная компанией Asahi Kasei Fibers Corporation), и производили оценку. Результаты представлены в Таблице 1.
Изменение размеров трикотажного полотна в результате стирки составляло -1,2% в основном направлении и +0,3% в уточном направлении, и, таким образом, это была продукция, которая, в виде предмета одежды, не теряет форму даже во время носки или стирки.
<b>Таблица 1</b>
<b>Содержание эластичной нити (г/м</b><sup>2</sup><b>)</b>
<b>Lb/La </b><b>(по основе/</b><b>по утку)</b>
<b>Сила трикотажного полотна (Н)</b>
<b>Индекс генерирования тепла при растяжении</b>
<b>Сила эластичной нити (сН/дтекс)</b>
<b>Относительное удлинение трикотажного полотна (%)</b>
<b>Сумма относительных удлинений в основном и уточном направлениях (%)</b>
<b>Скрепление эластичных нитей друг</b><b>с другом</b>
<b>Направление трикотажного полотна и повышение температуры (</b>°<b>С) в результате мгновенного генерирования тепла</b>
<b>Пример 1</b>
62
1,5/1,2
3,1
1,5
0,05
125
252
А
Основное направление, 2.3
<b>Пример 2</b>
52
1,4/1,4
3,0
0,9
0,05
179
260
А
Основное направление, 1.8
<b>Пример 3</b>
73
1,6/1,6
4,2
3,8
0,05
80
194
А
Основное направление, 2.5
<b>Пример 4</b>
62
1,7/1,7
5,9
3,6
0,17
101
177
А
Основное направление, 3.2
<b>Пример 5</b>
62
1,7/16
5,0
2,8
0,14
111
198
А
Основное направление, 3.0
<b>Пример 6</b>
56
1,8/1,7
4,0
2,0
0,05
114
233
А
Основное направление, 2.4
<b>Пример 7</b>
65
1,8/1,6
4,3
2,8
0,05
101
188
А
Основное направление, 2.6
<b>Пример 8</b>
48
1,3/1,4
2,7
0,8
0,05
168
398
А
Основное направление, 1.9
<b>Пример 9</b>
61
1,5/1,6
3,9
1,6
0,05
151
314
А
Основное направление, 2.2
<b>Пример 10</b>
43
1,4/1,5
2,6
0,6
0,05
184
434
А
Основное направление, 1.4
<b>Пример 11</b>
58
1,5/1,3
3,1
1,4
0,05
133
298
А
Основное направление, 1.9
<b>Пример 12</b>
55
1,8/1,6
6,2
3,9
0,05
88
192
А
Основное направление, 3.5
<b>Пример 13</b>
60
1,3/1,2
2,9
1,2
0,05
142
312
А
Основное направление, 1.6
<b>Пример 14</b>
63
1,7/1,7
4,8
2,5
0,14
120
231
А
Основное направление, 2.8
<b>Сравнительный пример 1</b>
37
1,2/1,2
2,1
0,4
0,05
208
302
В
Основное направление, 0.6
<b>Сравнительный пример 2</b>
22
1,1/1,1
1,7
0,2
0,05
231
366
В
Уточноенаправление, 0.4
<b>Сравнительный пример 3</b>
61
1,1/1,0
1,7
0,4
0,05
233
345
В
Основное направление, 0.7
Перечень позиций
1 - Игольная петля из неэластичной нити
2 - Начальная точка игольной петли
3 - Конечная точка игольной петли
4 - Платинная петля из эластичной нити
5 - Начальная точка платинной петли
6 - Конечная точка платинной петли